일반 적 인 나일론 수지 ( 나일론 66 , 중량 평균 분자량 282 . 43 g / mol ) 및 강황 가루 의 투입 비율 을 다음 표 1 과 같이 혼합 하 여 , 구경 40 mm 및 압축비 40 의 이축 압출기 를 이용 하 여 200 내지 250 ℃ 에서 투 입량 40 kg / h 및 스 크류 속도 250 rpm 으로 반응 압출 을 실시 하 여 강황 이 포함 된 나일론 칩 N 1 내지 N 3 를 제조 하 였 다 .